СПОСОБ ИЗГОТОВЛЕНИЯ КЕРАМИЧЕСКОГО ФИЛЬТРА И УСТРОЙСТВО ДЛЯ ЕГО ФОРМОВАНИЯ
METHOD OF PRODUCING CERAMIC FILTER AND DEVICE FOR MOULDING SAID FILTER

Изобретение относится к очистке загрязненной воды, агрессивных жидкостей, механическому разделению растворов с помощью мембранных керамических фильтров и технологии и устройствам для их изготовления.
Известен керамический фильтр, содержащий пластину из пористого оксидного материала со сквозными каналами в теле фильтра, стенки которых покрыты мембранным слоем (см. авт. свид. СССР №. 1674934, кл BD01D 61/18, 1989).
Наиболее близким к заявляемой группе изобретений является керамический фильтр для очистки жидкостей, способ его изготовления и устройство для формования, патент РФ №2088318, кл. B01D 69/00, 1997
Известный способ включает перемешивание керамического материала, наполнение им под давлением, прогретое до температуры 40-80°С устройства для формования, имеющего закладные стержни для образования сквозных каналов в пластине керамического фильтра. Устройство для формования охлаждают и в процессе охлаждения извлекают закладные стержни и сформованную заготовку пластины, нагревают ее со скоростью 60°С/час и обжигают при температуре 1200-1600°С.
Недостатком способа изготовления пластины керамического фильтра является периодическое образование крупных трещин, возникающее из-за большой скорости нагрева заготовки пластины.
Завышенная скорость нагрева заготовки в условиях теплового поля обжиговой печи часто приводит к зарождению трещин в теле пластины керамического фильтра. Экспериментально установлено, что прогрев устройства формования перед его наполнением также способствует образованию трещин.
Известное устройство для формования пластины керамического фильтра содержит разъемную матрицу из двух жестких пластин с эластичными прокладками на их внутренних поверхностях, литниковую систему с каналом в одной из разъемных пластин матрицы, вкладыш с центральным отверстием для образования пластины керамического фильтра и отверстиями для размещения закладных стержней, образующих сквозные каналы пластины, размещенный между пластинами матрицы и фиксированный относительно матрицы болтами и штифтами.
Недостатком устройства является медленное наполнение, вследствие малого размера канала литниковой системы, приводящее к неравномерному охлаждению сырой пластины керамического фильтра по ее длине еще в самом устройстве, и громоздкость устройства и средств фиксации вкладыша. При малых толщинах изделия тепло керамического материала быстро уходит в тело матрицы, поэтому часть материала по длине заготовки успевает охладиться, тогда как свежепоступающие порции еще горячие. Это приводит к зарождению микротрещин по границам раздела уже остывших и еще горячих областей формуемой заготовки. Ускорение наполнения устройства керамическим материалом устранит этот недостаток. Эластичные прокладки на внутренних поверхностях пластин матрицы отнимают много времени при сборке устройства, так же как и болты со штифтами, фиксирующие вкладыш. Большие усилия зажатия пластин матриц выводят из строя резьбу фиксирующих болтов, что требует их частую замену.
Задачей изобретения является изготовление пластины керамического фильтра с оптимизацией режима обжига заготовки пластины и режима наполнения устройства формования, исключающих образование трещин, и упрощение сборки устройства и фиксации вкладыша между пластинами матрицы.
Поставленная задача решается тем, что в способе изготовления пластины керамического фильтра, вначале загружают порошки спекающей добавки, карбид кремния или титана или нитрид кремния или титана и смеси оксидов алюминия и/или кремния с добавлением оксида хрома и перемешивают 120 минут, затем добавляют полиэтилен с парафином в соотношении 5-10% веса полиэтилена от веса парафина, смесь разогревают до температуры 165°С, перемешивают 120 минут, добавляют, стеарат натрия или кальция, перемешивают в течение 120 мин и наполняют холодное устройство формования с, по крайней мере, одним дополнительным каналом литниковой системы, а перед наполнением устройства формования оборудование прессования сжимает пластины матрицы с вкладышем, фиксированным бортами одной из пластин матрицы, полученный полуфабрикат извлекают и нагревают со скоростью 10-50°С/час до температуры 1600-1700°С и охлаждают вместе с печью.
На Фиг.1 показана керамическая пластина фильтра в трехмерном варианте, на Фиг.2 - вид сверху устройства формования в трехмерном варианте, на Фиг.3 - поперечное сечение устройства формования по литниковой системе, на Фиг.4 - вид слева устройства формования без закладных стержней, на Фиг.5 - общий вид устройства формования в трехмерном варианте.
Пластина керамического фильтра со сквозными каналами 1, Фиг.1, с шириной t, толщиной h, длиной L и поперечным размером каналов d.
Устройство формования пластины фильтра, Фиг.2, Фиг.3, Фиг.4, Фиг.5 содержит закладные стержни 2, пластину матрицы 3, содержащую литниковую систему с литниковой полостью 8, основным 4 и дополнительными входными питательными каналами 5, фиксированную бортами второй пластины матрицы 6, вкладыш 7, отверстия 9 в пластине матрицы 6, для пропуска закладных стержней 2. Увеличение количества входных питательных каналов в устройстве формования увеличивает скорость его наполнения, что исключает неравномерность охлаждения пластины по длине, в процессе формования, и устраняет образование трещин.
Пример осуществления способа изготовления фильтра.
В обогреваемый смеситель вначале загружают порошки спекающей добавки, карбид кремния или титана или нитрид кремния или титана и наполнитель, смесь оксидов алюминия и/или кремния, и/или оксида хрома, перемешивают 120 минут, затем добавляют полиэтилен с парафином в соотношении 5-10% веса полиэтилена от веса парафина, смесь разогревают до температуры 165°С, перемешивают 120 мин и добавляют, стеарат натрия или кальция, перемешивают в течение 120 мин, наполняют под давлением холодное устройство формования с закладными стержнями, а перед его наполнением оборудование прессования сжимает пластины матрицы вместе с вкладышем, полученный полуфабрикат нагревают для обжига со скоростью 10-50°С/час до температуры 1600-1700°С и охлаждают вместе с печью.
Устройство для формования содержит разъемную матрицу из двух жестких пластин, внутренние поверхности которых выполнены гладкими, закладные стержни, вкладыш с центральным прямоугольным отверстием и отверстиями для размещения закладных стержней, размещенным между двумя пластинами матрицы, литниковую систему в одной из пластин матрицы, при этом в литниковой системе выполнен, как минимум, один дополнительный входной питательный канал, а в другой пластине матрицы выполнены борта для фиксации вкладыша и в двух противоположных ее бортах выполнены отверстия для пропуска закладных стержней.
Ниже приведены примерные составы смесей (мас.%) и результаты испытаний.
Вариант 1
№ п/п
Перечень компонентов исходного состава фильтра
Варианты, вес %
Имя компонента
Компонент
I
II
III
IV
V
1
Органическая добавка
Полиэтилен с парафином
16,5
22,5
20,0
21,75
24,5
2
Спекающая добавка
Карбид титана порошок
0,5
0,75
1,5
1,5
2,0
3
Наполнителя добавка
Оксид хрома порошок
10,0
7,0
4,0
3,0
3,0
4
Смазка добавка
Стеарат натрия
0,2
0,7
1,3
2,0
2,5
5
Наполнитель
Кремнезем и алюмооксид порошки поровну
ост.
ост.
ост.
ост.
ост.
Таблица 1.
Результаты испытаний
Состав
Толщина стенки сквозного канала, мм
Производительность фильтрации пластины, л/час
Давление жидкости в системе, МПа
I-V
1,06 (d/h=0,66)
1000
0,3
I-V
0,60 (d/h=0,77)
1600
0,3
I-V
0,50 (d/h=0,80)
1800
0,3
I-V
0,45 (d/h=0,82)
2000
0,3
I-V
0,40 (d/h=0,83)
2200
0,3
I-V
0,35 (d/h=0,85)
2500
0,3
Вариант 2
№ п/п
Перечень компонентов исходного состава фильтра
Варианты, вес %
Имя компонента
Компонент
I
II
III
IV
V
1
Органическая добавка
Полиэтилен с парафином
19,5
23,5
23,0
17,75
24,5
2
Спекающая добавка
Нитрид титана порошок
3,0
1,0
3,0
4,0
5,0
3
Наполнителя добавка
Оксид хрома порошок
6,0
3,0
5,0
7,0
3,0
4
Смазка добавка
Стеарат кальция
0,2
0,7
1,3
2,4
2,75
5
Наполнитель
Кремнезем и алюмооксид
ост.
ост.
ост.
ост.
ост.
Таблица 2.
Результаты испытаний
Состав
Толщина стенки сквозного канала, мм
Производительность фильтрации пластины, л/час
Давление жидкости в системе, МПа
I-V
1,06 (d/h=0,66)
1000
0,3
I-V
0,60 (d/h=0,77)
1600
0,3
I-V
0,50 (d/h=0,80)
1800
0,3
I-V
0,45 (d/h=0,82)
2000
0,3
I-V
0,40 (d/h=0,83)
2200
0,3
I-V
0,35 (d/h=0,85)
2500
0,3
Вариант 3
№ п/п
Перечень компонентов исходного состава фильтра
Варианты, вес %
Имя компонента
Компонент
I
II
III
IV
V
1
Органическая добавка
Полиэтилен с парафином
16,5
22,5
20,0
21,75
22,5
2
Спекающая добавка
Карбид кремния порошок
0,5
0,75
1,5
1,5
2,0
3
Наполнителя добавка
Оксид хрома порошок
0,5
1,0
2,0
3,5
5,0
4
Смазка добавка
Стеарат натрия
0,2
0,7
1,3
2,4
2,75
5
Наполнитель
Кремнезем порошок
ост.
ост.
ост.
ост
ост.
Таблица 3.
Результаты испытаний
Состав
Толщина стенки сквозного канала, мм
Производительность фильтрации пластины, л/час
Давление жидкости в системе, МПа
I-V
1,06 (d/h=0,66)
1000
0,3
I-V
0,60 (d/h-0,77)
1600
0,3
I-V
0,50 (d/h=0,80)
1800
0,3
I-V
0,45 (d/h=0,82)
2000
0,3
I-V
0,40 (d/h=0,83)
2200
0,3
I-V
0,35 (d/h=0,85)
2500
0,3
Вариант 4
№ п/п
Перечень компонентов исходного состава фильтра
Варианты, вес %
Имя компонента
Компонент
I
II
III
IV
V
1
Органическая добавка
Полиэтилен с парафином
16,5
22,5
20,0
21,75
22,5
2
Спекающая добавка
Нитрид кремния порошок
3,0
1,0
3,0
4,0
5,0
3
Наполнителя добавка
Оксид хрома порошок
2,0
6,0
3,0
4,0
1,0
4
Смазка добавка
Стеарат кальция
0,2
0,7
1,3
2,4
2,75
5
Наполнитель
Алюмооксид и кремнезем порошки два к трем
ост.
ост.
ост.
ост.
ост.
Таблица 4.
Результаты испытаний
Состав
Толщина стенки сквозного канала, мм
Производительность фильтрации пластины, л/час
Давление жидкости в системе, МПа
I-V
1,06 (d/h=0,66)
1000
0,3
I-V
0,60 (d/h=0,77)
1600
0,3
I-V
0,50 (d/h=0,80)
1800
0,3
I-V
0,45 (d/h=0,82)
2000
0,3
I-V
0,40 (d/h=0,83)
2200
0,3
I-V
0,35 (d/h=0,85)
2500
0,3
Вариант 5
№ п/п
Перечень компонентов исходного состава фильтра
Варианты, вес %
Имя компонента
Компонент
I
II
III
IV
V
1
Органическая добавка
Полиэтилен с парафином
16,5
22,5
20,0
21,75
22,5
2
Спекающая добавка
Нитрид титана порошок
3,0
1,0
3,0
4,0
5,0
3
Наполнителя добавка
Оксид хрома порошок
2,0
6,0
3,0
4,0
1,0
4
Смазка добавка
Стеарат кальция
0,2
0,7
1,3
2,4
2,75
5
Наполнитель
Алюмооксид порошок
ост.
ост.
ост.
ост.
ост.
Таблица 5.
Результаты испытании
Состав
Толщина стенки сквозного канала, мм
Производительность фильтрации пластины, л/час
Давление жидкости в системе, МПа
I-V
1,06 (d/h=0,66)
1000
0,3
I-V
0,60 (d/h=0,77)
1600
0,3
I-V
0,50 (d/h=0,80)
1800
0,3
I-V
0,45 (d/h=0,82)
2000
0,3
I-V
0,40 (d/h=0,83)
2200
0,3
I-V
0,35 (d/h=0,85)
2500
0,3
Вариант 6
№ п/п
Перечень компонентов исходного состава фильтра
Варианты, вес %
Имя компонента
Компонент
I
II
III
IV
V
1
Органическая добавка
Полиэтилен с парафином
16,5
22,5
20,0
21,75
22,5
2
Спекающая добавка
Карбид кремния порошок
3,0
1,0
3,0
4,0
5,0
3
Наполнителя добавка
Кремнезем порошок
1,5
3,0
2,0
1,0
0,5
4
Смазка добавка
Стеарат натрия
2,5
1,8
0,7
0,2
0,2
5
Наполнитель
Алюмооксид и оксид хрома порошки поровну
ост.
ост.
ост.
ост.
ост
Таблица 6.
Результаты испытаний
Состав
Толщина стенки сквозного канала, мм
Производительность фильтрации пластины, л/час
Давление жидкости в системе, МПа
I-V
1,06 (d/h=0,66)
1000
0,3
I-V
0,60 (d/h=0,77)
1600
0,3
I-V
0,50 (d/h=0,80)
1800
0,3
I-V
0,45 (d/h=0,82)
2000
0,3
I-V
0,40 (d/h=0,83)
2200
0,3
I-V
0,35 (d/h=0,85)
2500
0,3
Вариант 7
№ п/п
Перечень компонентов исходного состава фильтра
Варианты, вес %
Имя компонента
Компонент
I
II
III
IV
V
1
Органическая добавка
Полиэтилен с парафином
16,5
22,5
20,0
21,75
24,5
2
Спекающая добавка
Карбид титана порошок
0,5
0,75
1,5
1,5
2,0
3
Наполнителя добавка
Алюмооксид порошок
17,0
12,0
18,0
20,0
25,0
4
Наполнителя добавка
Оксид хрома порошок
10,0
7,0
4,0
3,0
3,0
5
Смазка добавка
Стеарат натрия
0,2
0,7
1,3
2,0
2,5
6
Наполнитель
Кремнезем
ост.
ост.
ост.
ост.
ост.
Таблица 7.
Результаты испытании
Состав
Толщина стенки сквозного канала, мм
Производительность фильтрации, л/час
Давление жидкости в системе, МПа
I-V
1,06 (d/h=0,66)
1000
0,3
I-V
0,60 (d/h=0,77)
1600
0,3
I-V
0,50 (d/h=0,80)
1800
0,3
I-V
0,45 (d/h=0,82)
2000
0,3
I-V
0,40 (d/h=0,83)
2200
0,3
I-V
0,35 (d/h=0,85)
2500
0,3
Вариант 8
№ п/п
Перечень компонентов исходного состава фильтра
Варианты, вес %
Имя компонента
Компонент
I
II
III
IV
V
1
Органическая добавка
Полиэтилен с парафином
19,5
23,5
23,0
17,75
24,5
2
Спекающая добавка
Карбид кремния порошок
3,0
1,0
3,0
4,0
5,0
3
Наполнителя добавка
Алюмооксид порошок
18,0
15,0
10,0
25,0
20,0
4
Наполнителя добавка
Оксид хрома порошок
6,0
3,0
5,0
7,0
3,0
5
Смазка добавка
Стеарат кальция
0,2
0,7
1,3
2,4
2,75
6
Наполнитель
Кремнезем порошок
ост.
ост.
ост.
ост.
ост.
Таблица 8.
Результаты испытаний
Состав
Толщина стенки сквозного канала, мм
Производительность фильтрации, л/час
Давление жидкости в системе, МПа
I-V
1,06 (d/h=0,66)
1000
0,3
I-V
0,60 (d/h=0,77)
1600
0,3
I-V
0,50 (d/h=0,80)
1800
0,3
I-V
0,45 (d/h=0,82)
2000
0,3
I-V
0,40 (d/h-0,83)
2200
0,3
I-V
0,35 (d/h=0,85)
2500
0,3
Вариант 9
№ п/п
Перечень компонентов исходного состава фильтра
Варианты, вес %
Имя компонента
Компонент
I
II
III
IV
V
1
Органическая добавка
Полиэтилен с парафином
16,5
22,5
20,0
21,75
22,5
2
Спекающая добавка
Нитрид кремния порошок
0,5
0,75
1,5
1,5
2,0
3
Наполнителя добавка
Оксид хрома порошок
0,5
1,0
2,0
3,5
5,0
4
Наполнителя добавка
Кремнезем порошок
17,0
15,0
12,0
20,0
10,0
5
Смазка добавка
Стеарат кальция
0,2
0,7
1,3
2,4
2,75
6
Наполнитель
Алюмооксид порошок
ост.
ост.
ост.
ост
ост.
Таблица 9.
Результаты испытаний
Состав
Толщина стенки сквозного канала, мм
Производительность фильтрации, л/час
Давление жидкости в системе, МПа
I-V
1,06 (d/h=0,66)
1000
0,3
I-V
0,60 (d/h=0,77)
1600
0,3
I-V
0,50 (d/h=0,80)
1800
0,3
I-V
0,45 (d/h=0,82)
2000
0,3
I-V
0,40 (d/h=0,83)
2200
0,3
I-V
0,35 (d/h=0,85)
2500
0,3
Вариант 10
№ п/п
Перечень компонентов исходного состава фильтра
Варианты, вес %
Имя компонента
Компонент
I
II
III
IV
V
1
Органическая добавка
Полиэтилен с парафином
16,5
22,5
20,0
21,75
22,5
2
Спекающая добавка
Нитрид титана порошок
3,0
1,0
3,0
4,0
5,0
3
Наполнителя добавка
Кремнезем порошок
20,0
30,0
25,0
20,0
10,0
4
Наполнителя добавка
Оксид хрома порошок
2,0
6,0
3,0
4,0
1,0
5
Смазка добавка
Стеарат кальция
0,2
0,7
1,3
2,4
2,75
6
Наполнитель
Алюмооксид порошок
ост.
ост.
ост.
ост.
ост.
Таблица 10.
Результаты испытании
Состав
Толщина стенки сквозного канала, мм
Производительность фильтрации, л/час
Давление жидкости в системе, МПа
I-V
1,06 (d/h=0,66)
1000
0,3
I-V
0,60 (d/h=0,77)
1600
0,3
I-V
0,50 (d/h=0,80)
1800
0,3
I-V
0,45 (d/h-0,82)
2000
0,3
I-V
0,40 (d/h=0,83)
2200
0,3
I-V
0,35 (d/h=0,85)
2500
0,3
Вариант 11
№ п/п
Перечень компонентов исходного состава фильтра
Варианты, вес %
Имя компонента
Компонент
I
II
III
IV
V
1
Органическая добавка
Полиэтилен с парафином
16,5
22,5
20,0
21,75
22,5
2
Спекающая добавка
Нитрид кремния порошок
0,5
0,75
1,5
1,5
2,0
3
Наполнителя добавка
Кремнезем порошок
10,0
15,0
12,0
6,0
19,0
4
Наполнителя добавка
Оксид хрома порошок
4,0
5,0
3,0
2,0
2,5
5
Смазка добавка
Стеарат натрия
0,2
0,7
1,3
2,4
2,75
6
Наполнитель
Алюмооксид порошок
ост.
ост.
ост.
ост.
ост
Таблица 11.
Результаты испытаний
Состав
Толщина стенки сквозного канала, мм
Производительность фильтрации, л/час
Давление жидкости в системе, МПа
I-V
1,06 (d/h=0,66)
1000
0,3
I-V
0,60 (d/h=0,77)
1600
0,3
I-V
0,50 (d/h=0,80)
1800
0,3
I-V
0,45 (d/h=0,82)
2000
0,3
I-V
0,40 (d/h-0,83)
2200
0,3
I-V
0,35 (d/h=0,85)
2500
0,3
Вариант 12
№ п/п
Перечень компонентов исходного состава фильтра
Варианты, вес %
Имя компонента
Компонент
I
II
III
IV
V
1
Органическая добавка
Полиэтилен с парафином
16,5
22,5
20,0
21,75
22,5
2
Спекающая добавка
Карбид кремния порошок
3,0
1,0
3,0
4,0
5,0
Наполнителя добавка
Кремнезем порошок
8,0
12,5
10,5
15,0
13,5
4
Наполнителя добавка
Алюмооксид порошок
1,5
3,0
2,0
1,0
0,5
5
Смазка добавка
Стеарат натрия
2,5
1,8
0,7
0,2
0,2
6
Наполнитель
Оксид хрома порошок
ост.
ост.
ост.
ост.
ост
Таблица 12.
Результаты испытаний
Состав
Толщина стенки сквозного канала, мм
Производительность фильтрации пластины, л/час
Давление жидкости в системе, МПа
I-V
1,06 (d/h=0,66)
1000
0,3
I-V
0,60 (d/h=0,77)
1600
0,3
I-V
0,50 (d/h-0,80)
1800
0,3
I-V
0,45 (d/h=0,82)
2000
0,3
I-V
0,40 (d/h=0,83)
2200
0,3
I-V
0,35 (d/h=0,85)
2500
0,3
Примечание. Испытания всех составов проводились с очисткой воды, кислот (соляной, серной, азотной, фосфорной) и щелочи.
Заявляемый способ позволяет существенно снизить брак по трещинам за счет оптимизации режима обжига заготовки пластины керамического фильтра и наполнения керамическим материалом холодного устройства формования.
Заявляемое устройство позволяет упростить эксплуатацию устройства формования, при надежной фиксации вкладыша устройства и устранить брак по трещинам за счет оптимизации режима наполнения устройства формования.
При сохранении давления жидкости в системе постоянным, производительность пластины фильтра повышается пропорционально уменьшению толщины стенок сквозных каналов пластины и достигает 2500 л/час при давлении в системе 0,3 МПа.
Технические показатели пластины керамического фильтра одинаковы как для воды, так и для агрессивных жидкостей. В целом заявляемое изобретение расширяет область его применения и позволяет существенно снизить себестоимость фильтрованной жидкости, сократить расходы на приобретение оборудования и его эксплуатацию, при неизменном качестве фильтрации.